超常磁性特性を有する生体適合性ナノ粒子からなり、前記ナノ粒子の超常磁性特性は、これら粒子の作用を所定の空間又は組織に局在化させるために使用される、ことを特徴とする医療用材料。10nm20nmの範囲内の粒径を有し、室温で超常磁性特性を示す生体適合性ナノ粒子からなる、ことを特徴とする請求項1記載の医療用材料。超常磁性特性を示し、かつ、酸化鉄から構成されている生体適合性ナノ粒子からなる、ことを特徴とする請求項2記載の医療用材料。超常磁性特性を示す生体適合性ナノ粒子からなり、前記酸化鉄は磁鉄鉱である、ことを特徴とする請求項3記載の医療用材料。超常磁性特性を示し、かつ、コバルトフェライトから構成されている生体適合性ナノ粒子からなる、ことを特徴とする請求項1又は2記載の医療用材料。酸化鉄及びレアアース合金から選択される化合物により構成されており、かつ、不活性材料により被覆されている生体適合性ナノ粒子からなる、ことを特徴とする請求項2記載の医療用材料。酸化鉄及びレアアース合金から選択される化合物により構成されており、かつ、金、ダイヤモンド及びシリカから選択される不活性材料により被覆されている生体適合性ナノ粒子からなる、ことを特徴とする請求項16の何れかに記載の医療用材料。超常磁性特性を示す前記生体適合性ナノ粒子は一つ以上の治療学的に活性な物質に付着する、ことを特徴とする請求項17の何れかに記載の医療用材料。超常磁性特性を示す前記生体適合性ナノ粒子は、放射活性を示すか、又は物理的方法により放射活性を獲得し得る一つ以上の物質に付着する、ことを特徴とする請求項17の何れかに記載の医療用材料。前記医療用材料は網膜剥離の治療に使用される、ことを特徴とする請求項19の何れかに記載の医療用材料の用途。前記医療用材料は一時的に維持するために眼の硝子体内の空間に注入され、そして、磁界の印可により網膜を眼の内壁に接着させる、ことを特徴とする請求項10記載の医療用材料の用途。前記医療用材料は一時的に維持するために眼の硝子体内の空間に注入され、そして、磁界の印可により網膜を眼の内壁に接着させ、前記医療用材料は上方損傷部及び下方損傷部に対してその作用を均等に発揮する、ことを特徴とする請求項11記載の医療用材料の用途。前記粒子は薬理学的に許容される溶媒又は担体と一緒に注入される、ことを特徴とする請求項12記載の医療用材料の用途。患者に硝子体切除術を受けさせるステップと、請求項19の何れかに記載された医療用材料を前記患者の硝子体内の空間に注入するステップと、磁界を印可することにより、網膜を眼の内壁に接着させた状態を維持するステップとからなる、ことを特徴とする網膜のタンポナーデ方法。本発明の目的は、新規な医療用材料を提供することである。上記の課題を解決するために、本発明は、超常磁性特性を有する生体適合性ナノ粒子からなる医療用材料を提供する。前記ナノ粒子の超常磁性特性はその作用を特定の空間及び組織に局在化させるために使用される。特に、超常磁性特性を有する前記ナノ粒子は酸化鉄からなり、酸化鉄のうちでも特に磁鉄鉱が好ましい。本発明による医療用材料は外科及び治療的処置の両方における様々な用途を有する。以下、本発明の実施の形態について、添付図面を参照しながら詳述する。本発明は、現在使用されているタンポナーデの同じ有効性に関する医療上の必要性を解決するために、ナノ磁性タンポナーデの使用を提案する。しかし、特に限定する趣旨ではないが、本発明のナノ磁性タンポナーデは現用のタンポナーデが有する望ましからざる副作用、複雑性及びリスクなどは有しない。これを行うために、本発明は外部磁石と、眼内で使用される生体適合性物質との間で創成される磁力の利用を提案する。本発明によれば、従来のガス又はオイルタンポナーデにより網膜に供給されていた力と同等又はそれ以上の力を網膜に対して長期間にわたって持続的に行使させることができる。この目的のために、本発明の特定的実施態様では、眼の外側及び鞏膜上に、永久磁石を配置させる。この永久磁石はレアアース、アルニコ又はその他の磁性材料から形成させることができ、その生体適合性を保証するために適切な被覆が施されている。眼内では、超常磁性ナノ粒子が使用される。常磁性である粒子の重要性は、これら粒子が磁界影響下にあるときにのみ磁気活動を発揮することである。磁界が粒子への影響力の行使を止めたとき、ナノ粒子は媒体中に単に拡散移動することによりバラバラに広がる。他方、粒子組成物又は被膜は不活性でなければならず、かつ、硝子体液媒体中に懸濁可能でなければならない。本発明による医療用材料は治療及び手術などにおいて極めて多大な潜在的用途を有する。特定的実施態様において、本発明による医療用材料は網膜剥離の治療に特に有用であることが示された。動物実験において、本発明者らは次の事実を証明することができた。すなわち、本発明によるナノ粒子タンポナーデの挿入は、磁石が眼の外側に維持されている時、その全期間中、網膜を眼に対して押し付けたまま維持することを可能にする。ナノ粒子が発揮する力は、粒子の量及び外側にインプラントされた要素からの力に応じて調整可能である。これにより、その最弱限度において、現用のタンポナーデにより発揮される力と類似する圧力範囲内で、その力を増大させることができる。通常の治療において、例えば、眼の容積の1/3に等しい容積の気泡により発揮される圧力は約326dyn/cm2である。比較のために、NdFeB製で、直径8mm、高さ0.5mmの円板状永久磁石を、飽和磁力35emu/gを有する幅13nmの立方晶系磁性ナノ粒子1mgに、距離2mm鞏膜の典型的な厚さに対応するで作用させることにより発生される磁場の勾配を計算したところ、315dyn/cm2の算出圧力が得られた。この計算は、従来の方法が有する副作用無しに、従来の方法により得られる圧力に匹敵する圧力を有する磁性ナノ粒子の効果により網膜をタンポナーデする実行可能性を立証する。また、本発明者らは、ナノ粒子の量及び磁石の形状と組成を変更することにより、眼内でタンポナーデが必要とされる全ての領域において、様々なサイズ及び形状のタンポナーデを働かせることができることも発見した。本発明のタンポナーデは上方損傷部及び下方損傷部において同等にその作用を発揮することができる。この唯一の特徴は、それ自体において、ナノ磁性タンポナーデの比較優位性を比類無きものにするのに十分であろう。なぜなら、漸進的に変化しない殆どの網膜剥離は都合よく下方に位置し、この下方位置は従来のタンポナーデの到達範囲外だからである。本発明のタンポナーデはその作用を長期間にわたって持続的に発揮すると同時に、透明な中膜は改変されず、その結果、視力の質も改変されない。本発明により、従来の通常のタンポナーデを使用する網膜手術により引き起こされる病的状態、就業不能性及び社会生活不能性が低下される。しかし、本発明は空気トランスポート手段の使用を制限しない。他方、動物を用いて行われた実験では、組織学的レベルにおける毒性の徴候は認められず、網膜と接触する内部硝子体スペースにおけるナノ粒子の永続性後に弱くなる。ナノ粒子の除去は不要である。従って、これらナノ粒子の抜き取りのための二次的な手術の必要性は回避可能になる。別の点で、眼科学において、かつ、一般的な医薬品において使用される治療物質が有する困難性の一つが、活性元素を治療対象の組織又は箇所の近傍で十分な濃度に維持する困難性である。本発明の超常磁性ナノ粒子は、タンパク質、抗体、放射性物質及び治療作用を有する全ての他の元素に結合できる。また、本発明の超常磁性ナノ粒子は磁界によりガイドされるので、ナノ粒子を局所に配置させ、その作用を所定のスペース又は組織に限定することができる。本発明によれば、磁性ナノ粒子とは、50nm未満のサイズを有する粒子のことであり、永久磁化を示す。好ましい実施態様では、本発明による医療用材料は、10nm20nmの範囲内のサイズを有し、室温で超常磁性挙動を示す磁性ナノ粒子からなる。前記超常磁性粒子は、使用されるべき磁石により誘引され得るものでなけらばならず、しかも、生体適合性でなければならない。本発明の特定的実施態様において、証明された生体適合性を有することが示されている酸化鉄からなるナノ粒子が使用される。更に特定的には、酸化鉄の中でも特に、磁鉄鉱が好ましい。なぜなら、この化合物は高い飽和磁化を示すからである。換言すれば、同じサイズで、本発明の医療用材料が高い磁化を示すからである。組織から粒子を隔離する適切な被膜によりナノ粒子が被覆されていれば、非生体適合性材料から構成されたナノ粒子からなる医療用材料も本発明の範囲内に含まれる。この種の材料のうち使用可能なものは、コバルトフェライト及びレアアース合金例えば、NdFeB、SmCo等であるが、これらのみに限定されない。また、組織からナノ粒子を隔離する被膜も、例えば、金、ダイアモンド及び不活性シリカ等から選択される材料からなる塗料により構成することができる。特定的実施態様において、適用前に、ナノ粒子を、治療すべき組織と生体適合性を有する液体中に懸濁させる。例えば、網膜を治療するための本発明の医療用材料を利用する特別なケースにおいて、医療用材料を水性媒体中に懸濁させることができる。前記水性媒体は、例えば、ヒアルロン酸、メチルセルロース等の添加剤も含有することができる。同様に、ナノ粒子を液体媒体中に良好に懸濁させるために、又はこれらの薬物動態性を改善させるために、若しくは同時に前記二つの事項を達成するために、前記ナノ粒子は生体適合性有機材料で被覆させることができる。特に、例えば、デキストラン、ポリエチレングリコールPEG、ポリオキシエチレンジカルボン酸末端に結合されたカルボキシル基を有するポリエチレングリコール-POE等のような低分子量多糖類を含む被覆である。医療目的に関して磁性ナノ粒子を使用する場合、これら粒子の粒度分布は極めて狭くなければならないことを留意しなければならない。すなわち、これらの粒径は殆どが平均サイズ以内でなければならない。この特徴を達成するため、及び治療に適合する液体中へのその後の懸濁を行うために、ナノ粒子は次の化学的方法により製造される。例えば、粒径を制御する目的に関して、磁鉄鉱又はコバルトフェライト粒子を界面活性剤の存在下で有機先駆体から製造することができる。例えば、TailoringthesizeincolloidalironoxidemagneticnanoparticlesJoseMVargasandRobertoDZyslerNanotechnology1614741476本発明の医療用材料で使用されるナノ粒子は常に超常磁性であり、磁界の不存在下では凝集しない。本発明のナノ粒子は、治療の際に作用する永久磁石の磁界の影響下でのみ凝集する。これは次のことを意味する。すなわち、本発明によれば、磁石の影響のためにナノ粒子は網膜上で凝集し、そして、治療が終了し、磁石が眼から取り除かれると、ナノ粒子はバラバラに拡散し、眼組織に吸収される。従って、ナノ粒子は血流中に移行し、その後、排出される。前掲特許文献1の場合、重合体内部にナノ粒子を含有する強磁性流体では、治療終了後であっても、この固体は眼内に永久に留まる。本発明のナノ粒子は遊離しており、しかも、大きな有効表面を有するので、適当な被膜例えば、薬物又は生物学的活性物質等でナノ粒子を機能性化させることができ、その結果、網膜のタンポナーデ効果と共に、疾患の治療を促進させることができる。逆に、前掲特許文献1に記載された材料ではこれらは不可能である。なぜなら、ナノ粒子含有流体が重合すると、治療すべき組織への治療有効物質の放出が阻害されるからである。本発明によれば、磁石の形状及びサイズは治療に関して制限されない。なぜなら、治療すべき損傷のサイズよりも小さなサイズの磁石を配置することができるからである。本発明による医療用材料を構成する磁性ナノ粒子は一般的に化学的方法により合成される。磁鉄鉱及びコバルトフェライトナノ粒子の製造方法の一例は、ジフェニルエーテル有機溶剤中で界面活性剤オレイン酸及びオレイルアミンの存在下で、アセチルアセトン鉄3コバルトフェライトの場合は、化学的量論的比率のアセチルアセトンコバルト2のような有機先駆体から合成する。ナノ粒子の生成は270°Cで起こる。また、先駆体/界面活性剤比率は、極めて狭い分布範囲を有する平均粒径の制御を可能にする。この合成の生成物は、ナノ粒子の凝集を妨げるオレイン酸で被覆された磁鉄鉱場合により、コバルトフェライトナノ粒子の懸濁物を包含する。ナノ粒子の被覆材料は親水性化合物に変更することもできる。この親水性化合物被膜の使用により、医療処置への応用にも関心がある水性媒体例えば、デキストラン、ポリエチレングリコール、ポリオキシエチレンジカルボン酸その末端にカルボキシル基を有するポエチレングリコール及びポリエチレンイミン等にナノ粒子を懸濁させることが可能になる。コバルトフェライトナノ粒子の場合、これら粒子は生体適合性を有しないので、コバルトフェライトナノ粒子を生体組織から隔離した状態に維持する不活性被覆が必要である。これは、金又はシリカ被覆により達成される。金被覆を形成する場合、金塩と還元剤をナノ粒子水性懸濁液に添加する。この方法では、ナノ粒子は、粒子表面への金属金の生成用核種の役割を果たし、その結果、金で被覆されたコバルトフェライトナノ粒子が得られる。シリカ被覆を形成する場合、シリカ先駆体である必要量のテトラシロキサンをナノ粒子懸濁液に添加することにより行われる。最終生成物は不活性シリカで被覆された磁性ナノ粒子の懸濁液である。前記のようにして合成されたナノ粒子は形態学的及び磁力的に特性評価される。形態学的特性評価は、ナノ粒子の組成及び結晶相による、ナノ粒子乾燥粉末のX線ディフラクトグラムの成績からなる。ナノ粒子のサイズ及び形状は、透過型電子顕微鏡により決定される。例えば、添付図面の図4には、多様な合成から得られた磁鉄鉱ナノ粒子のサイズ分布の柱状図ヒストグラムが示されている。材料の磁化性従って、ナノ粒子の相互作用を確立する磁力的特性評価は、磁力計により外部磁界が印可され、行われたとき、印可された磁場の関数として磁化曲線から行われる。製造され、使用準備ができている懸濁液は全て、水性媒体として溶剤を使用する。この溶剤は水又は生理学的溶液からなる。さもなければ、この溶剤は、行われる医療処置の特徴である、例えば、何らかの薬物のような必要な添加物を有する。従って、製造されたナノ粒子は懸濁液中にありのまま維持され、ナノ粒子に添加された被覆の存在により、沈殿も凝集も全く起こらない。これらナノ粒子を医療処置用の媒体として利用する目的に関して、懸濁液を殺菌しなければならない。この殺菌は常用のオートクレーブで行われる。懸濁液を加熱してもナノ粒子特性は改変されない。なぜなら、これらナノ粒子はオートクレーブ殺菌が行われる温度よりも高い温度で合成されており、ナノ粒子を被覆する分子は前記温度では分解されないからである。本発明によれば、超常磁性ナノ粒子は懸濁液中に注入されるが、状態を変更したり或いはポリマーを生成したり若しくは特定の形状を採用すること無しに、ナノ粒子自体により作用する。ナノ粒子に磁場が印可されている間中、超常磁性ナノ粒子は、網膜上のそれらの適所で互いに粒子自体が結合された状態を維持する。外部磁石が取り除かれたために、この磁場が消失すると、ナノ粒子は眼内スペース内に分散される。従って、外科手術で日常的に使用されているガスタンポナーデ又はシリコンオイルタンポナーデに比べて、網膜剥離の治療に本発明の超常磁性ナノ粒子からなる医療用材料を使用することの利点は次の通りである。超常磁性ナノ粒子は白内障を引き起こさない。超常磁性ナノ粒子は緑内障を引き起こさない。超常磁性ナノ粒子は損傷位置に依存しない。超常磁性ナノ粒子は上方損傷及び下方損傷の何れにも同等に有効である。超常磁性ナノ粒子は強制的二次手術が不要である。磁鉄鉱は不活性であり、絶対的抽出刻限が存在しない。前掲特許文献1に記載された利点と比較した本発明の優れた利点は次の通りである。本発明の超常磁性ナノ粒子は重合しない。本発明の超常磁性ナノ粒子は固体又は粘稠流体に変化しない。移植された磁石は、眼腔内に固形物を残さずに取り除くことができる。本発明の超常磁性ナノ粒子は手術により簡単に取り除くことができる。外部磁石が取り除かれると、本発明の超常磁性ナノ粒子は眼房水中に簡単に拡散させることができる。外部磁石が取り除かれれば、本発明の超常磁性ナノ粒子は視力を妨げない。臨床前実験のステージに関して、本発明の医療用材料の有効性をブタの屍眼及びウサギの生体内眼で試験した。ブタ屍眼に関する試験。10個のブタ屍眼を使用した。鞏膜が露出されるまで、角膜縁から結膜を解剖した。その後、タンポナーデ作用の画像記録を容易にするため及び理論計算が実験的に再現可能であることを実証するために、カップの後極部の前眼部を解剖した。可変形状レアアース磁石を移植した。下記の実施例において、直径5mm、厚さ2mmの環状磁石を使用した。磁石はシアノアクリレートにより鞏膜に接着させた。次いで、網膜剥離を起こさせ、本発明の超常磁性ナノ粒子により被覆された網膜部分を全ての実験に利用した。ウサギの眼に対する生体実験10匹の白化変種ニュージーランドウサギと、10匹の色素沈着カルフォルニアウサギを使用した。体重が2.5kg3kgの範囲内の10匹の白化変種ニュージーランドウサギと10匹の色素沈着カルフォルニアウサギを昼/夜12時間サイクルに保ち、水と餌は自由に摂取させた。AssociationforResearchinVisionandOphthalmology第1グループ目的超常磁性ナノ粒子が生体内タンポナーデとして有効な態様で作用することを生体内で証明する。材料及び方法各ウサギの右目に対して外科的処置を行った。この外科的処置において、Wescott剪刀を用いて下方180°の位置に角膜縁からの結膜の孔を形成させた。直径5mm、厚さ1.5mm及び中心開口内径2mmの環状形のニッケル被覆レアアース磁石を移植するために、鞏膜が遊離し、乾燥されるまでテノン嚢を解剖した。眼球の赤道の背後の眼側頭部に、バイクリル70を用いて2カ所の縫合点で鞏膜を固定させた。処置した眼を1フェニレフィリン及び2トロピカミドからなる点眼液3滴で散大させた。眼の後極を観察するために、角膜上に平凹コンタクトレンズを配置した。ウサギの処置した眼を同軸光の顕微鏡下で観察した。顕微鏡により粒子の注入のための正しい位置を示すために、磁化を避けるためにチタン製ピンセットを用いて外側から押すことにより移植磁石を湾入させた。1mmのシリンジの内部に包含される、濃度100、容量100μLの粒子を、27Gニードルにより角膜輪部から2.5mmのところの網様体扁平部に注入した。その後、粒子は対応する網膜から距離3mm未満から眼内部に放出された。磁石を眼外部に配置させた。ナノ粒子を4週間眼内に留まらせた。3日目、7日目、14日目、21日目及び28日目にウサギを麻酔下で評価した。眼球の前眼房内又は硝子体液内に炎症の徴候を発見するために顕微鏡を使用した。記録用に写真を撮影した。28日目にウサギを屠殺し、その眼を摘出し、10ホルマリン液中で固定し、パラフィン内に埋め込み、ミクロトームで厚さ7μmに切断した。ヘマトキシリンエオシンで染色し、そして、10倍及び40倍の倍率の顕微鏡で観察した。結果ナノ粒子の使用中、ナノ粒子は網膜表面に向かって移動し、外部磁石に対応する表面にナノ粒子粒子自体が均一に配列することが認められた。その後の観察において、ナノ粒子は分散すること無く、適所かつ適切な位置に留まっていた。臨床評価において炎症の徴候は認められなかった。網膜の組織学的解析は炎症危険性の不存在を示した。ナノ粒子と接触している網膜は、遊離網膜に関して、元の厚さをそのまま維持した。押圧による構造的損傷は認められなかった。添付図面の図1及び図2は、網膜上に半円配置状に堆積されたナノ粒子を示す画像である。この配置は外部眼表面と接触する磁石の配置に対応している。この状態は3日目、7日目、14日目、21日目及び28日目の10匹のウサギで認められた。ウサギを更に4週間観察した。顕微鏡による臨牀観察中、炎症反応は検出されなかった。組織学的サンプルの研究では、炎症又は組織損傷の徴候は認められなかった。網膜層間へのナノ粒子の侵入は認められなかった。第2グループ前記第1グループと同様な方法を実施した。凹みを有すか又は有しない異なる磁石を使用した。第3グループシアノアクリレート接着剤で鞏膜に固着させたこと以外は、前記第1グループと同様な方法を実施した。第4グループ前記第1グループと同様な方法を実施した。同じ物質を使用し、1ヒアルロン酸エステルを添加した。第5グループ目的網膜剥離したウサギモデルで適用された網膜を維持するための本発明の超常磁性ナノ粒子の効果を証明する。材料及び方法この第5グループでは、3匹のウサギに麻酔をかけ、同じ方法で外部鞏膜上に磁石を配置してから、硝子体切除を行った。幅1mのV字形Lance強膜切開刀により網膜を3カ所切開した。強膜切開したうちの第1の箇所には、リンゲル液注入カニューレを挿入し、第2の箇所には内照明プローブを挿入し、第3の箇所は硝子体切除箇所である。網膜切開箇所への接近及び吸引の増大により、網膜を裂孔させることができた。網膜下注入カニューレにより、網膜剥離が完了するまで、液体を網膜裏側に注入した。第1グループにおいて述べた方法と同じ方法に従って観察を行った。また、各検体の組織学的研究も行った。結果この3匹のウサギによる試験では、粒子は裂孔を閉塞し、接着状態を維持した。一方、網膜は7日目も全てのウサギにおいて接着されたままであった。医療用途における磁性ナノ粒子の性能に関する試験ポリエチレングリコール及びポリオキシエチレンジカルボン酸その末端にカルボキシル基を有するポリエチレングリコールPOEで被覆された直径が1020nmの範囲内の粒径を有する超常磁性ナノ粒子を組織内で使用した。この多糖類被覆は生体適合性である。この粒径及びこれらの被覆は、行われるべき治療に必要な期間中、患者の免疫システムにより認知されない。前記ナノ粒子を下記の目的のために動物モデルにおいて利用した。超常磁性ナノ粒子NPと、眼球外部に取付られた永久磁石との間の磁力を用いて網膜剥離を治療する。温熱療法による腫瘍治療。これらの超常磁性ナノ粒子は、腫瘍細胞による超常磁性ナノ粒子エンドサイトーシスを引き起こさせる能力を有する。エンドサイトーシスの後、これら超常磁性ナノ粒子を、外部磁界の作用下で加熱する。斯くして、温熱療法により腫瘍細胞の壊死が起こる。抗体、タンパク質及びプラスミドの輸送若しくはこれら全ての同時輸送。POEで被覆された磁性ナノ粒子は前記活性成分を投与することからなる医学的処置に利用できる。POE分子末端から遊離されたカルボキシル基は、特定の組織を治療するために使用されるべき抗体、タンパク質又はプラスミド若しくはこれら全てを組み込むことができる。この組込NP薬剤は、この治療目的のために設計された外部磁界の印可により生体組織内に送達される。従って、治療は磁性NPと治療されるべき組織に向けられた磁界との相互作用により行われる。その結果、治療の選択性という利点が得られる。直径が1020nmの範囲内の粒径を有する超常磁性磁鉄鉱又はコバルトフェライトを金で被覆した。この金被膜は安定であり、生体組織に対して不活性である。従って、医学的処置に利用可能である。金表面は分子内に含まれる硫黄原子に対して非常に高い親和性を有する。なぜなら、硫黄-金結合は非常に強力だからである。例えば、金に対してチオール被膜を使用する場合、磁性NP-金チオール系は、治療目的のために形成された外部磁界により特定の組織に送達させることができる薬物を結合するための理想的プラットフォームを構成する。応用例は化学療法である。直径が1020nmの範囲内の粒径を有する超常磁性磁鉄鉱又はコバルトフェライトをシリカ二酸化ケイ素で被覆した。このシリカ被膜は安定であり、生体組織に対して不活性である。従って、医学的処置に利用可能である。シリカ表面は多糖類分子又はシリカと結合できるOH基を有する分子に対して非常に高い親和性を有する。従って、磁性NP-シリカ系は、治療目的のために形成された外部磁界により特定の組織に送達させることができる薬物を結合するための理想的プラットフォームを構成する。このプラットフォームは例えば、特定の薬剤を結合させる場合の化学療法及び多糖類又は治療すべき腫瘍に対して特異的な抗原を結合させる場合の温熱による腫瘍治療などである。一般的に、磁性ナノ粒子は化学的方法により合成される。磁鉄鉱又はコバルトフェライト磁性ナノ粒子の製造例として、アセチルアセトン鉄3また、コバルトフェライトの場合は、化学量論的比率のアセチルアセトンコバルトII2を追加のような有機先駆体から、界面活性剤オレイン酸及びオレイルアミンの存在下で、エーテル有機溶剤中で合成する事例について説明する。磁性ナノ粒子の生成は270°Cの温度で起こる。先駆体/界面活性剤比率は、非常に狭い粒径分布を有する粒子の平均粒径の制御を可能にする。この合成の生成物は、生成物の凝集を防ぐオレイン酸で被覆された磁鉄鉱又は場合によりコバルトフェライトの懸濁液を含有する。これら粒子の被膜は、例えば、デキストラン、ポリエチレングリコール、カルボキシルポリエチレングリコール、ポリエチレンアミンなどのような医学的処置においても有用な水性媒体中に粒子を懸濁させることができる親水性に変化させることもできる。コバルトフェライト磁性ナノ粒子の場合、これらの粒子は生体適合性ではないので、磁性粒子を組織から分離させておくための不活性被覆を施す必要がある。これは金又はシリカ被膜により達成される。金被膜の場合、ナノ粒子が、ナノ粒子表面に金属金を形成させるための種晶の役割を果たし、それにより金で被覆されたコバルトフェライト磁性ナノ粒子の懸濁液が生成されるような方法で、金塩と還元剤を磁性ナノ粒子水溶液に添加することにより行われる。シリカ被覆を行う場合、この被覆は磁性ナノ粒子懸濁液に必要量のテトラエトキシシランすなわち、シリカ先駆体を添加することにより形成される。最終生成物は不活性シリカで被覆された磁性ナノ粒子の懸濁液である。前記のようにして合成された磁性ナノ粒子は形態学的及び磁気的に特徴を有する。形態学的特徴は、ナノ粒子乾燥粉末のX線ディフラクトグラムのパフォーマンスからなる。これはナノ粒子の組成及び結晶相の両方を確認するためのものである。ナノ粒子のサイズ及び形状は透過型電子顕微鏡により確認される。例えば、様々な合成により得られた磁鉄鉱ナノ粒子の粒径の分布ヒストグラムを示す。材料の磁性すなわち、ナノ粒子の相互作用が印可された外部磁界を有するであろうことを確認する磁気特性は、磁力計により。印可磁界の関数として磁化曲線から確立される。製造され、使用準備の整った懸濁液は何れも溶剤として水性媒体を使用する。この水性媒体は水又は生理学的溶液その他であり、例えば、薬物療法のような行われべき医学的処置に必要な追加的特性を全て有する。従って、製造された磁性ナノ粒子は本来的に懸濁液の状態を維持し、ナノ粒子に追加された被膜の存在のために沈殿も凝集もしない。本発明の磁性ナノ粒子を医学的処置のための媒体として使用する目的に関して、前記懸濁液を滅菌しなければならない。この滅菌は常用のオートクレーブで行われる。懸濁液を加熱しても磁性ナノ粒子の特性は変化されない。なぜなら、ナノ粒子はオートクレーブの作動温度よりも高い温度で合成され、しかも、磁性ナノ粒子を被覆する分子はこれらの温度では分解されないからである。以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語又はに関して、例えばA又はBは、Aのみ、Bのみならず、AとBの両方を選択することも含む。特に記載のない限り、装置又は手段の数は、単数か複数かを問わない。